(57)【特許請求の範囲】
【請求項１】
以下を含む、バインダー不含水性顔料分散体：
（Ａ）少なくとも１種の有機および／または無機顔料、
（Ｂ）１種または複数種の分散剤および／または界面活性剤
（Ｃ）式（Ｉ）の少なくとも１種の化合物
【化１】
0006677807.tif 000023
［式中、Ｒ１は、Ｃ１−Ｃ４−アルキル、ＣＨ２ＣＨ２ＯＨまたはＣＨ２ＣＨ（ＣＨ３）ＯＨを表す］、および
（Ｆ）水。
【請求項２】
Ｒ１がメチルまたはＣＨ２ＣＨ２ＯＨを表す、請求項１に記載のバインダー不含水性顔料分散体。
【請求項３】
Ｒ１がメチルを表す、請求項１に記載のバインダー不含水性顔料分散体。
【請求項４】
上記無機顔料が金属酸化物顔料であることを特徴とする、請求項１〜３のいずれか１つに記載のバインダー不含水性顔料分散体。
【請求項５】
顔料分散体のｐＨ値が７より大きいことを特徴とする、請求項１〜４のいずれか１つに記載のバインダー不含水性顔料分散体。
【請求項６】
顔料分散体のｐＨ値が８〜１０の間であることを特徴とする、請求項１〜５のいずれか１つに記載のバインダー不含水性顔料分散体。
【請求項７】
顔料分散体の全重量を基準として、５〜８０重量％の成分（Ａ）を含む、請求項１〜６のいずれか１つに記載のバインダー不含水性顔料分散体。
【請求項８】
顔料分散体の全重量を基準として、０．１〜３０重量％の成分（Ｂ）を含む、請求項１〜７のいずれか１つに記載のバインダー不含水性顔料分散体。
【請求項９】
顔料分散体の全重量を基準として、０．１〜１０重量％の成分（Ｃ）を含む、請求項１〜８のいずれか１つに記載のバインダー不含水性顔料分散体。
【請求項１０】
顔料分散体の全重量を基準として、０．１〜１０重量％の量で、１つまたは複数のポリアルキレングリコール類を成分（Ｄ）として含む、請求項１〜９のいずれか１つに記載のバインダー不含水性顔料分散体。
【請求項１１】
顔料分散体の全重量を基準として、０〜３０重量％の量で、水性顔料分散体の製造のための慣用のさらなる添加剤を成分（Ｅ）として含む、請求項１〜１０のいずれか１つに記載のバインダー不含水性顔料分散体。
【請求項１２】
請求項１〜１１のいずれか１つに記載のバインダー不含水性顔料分散体であって、ＤＩＮ１１８９０−２に従って測定されるそのＶＯＣ含有量が０．２％より小さいことを特徴とする、バインダー不含水性顔料分散体。
【請求項１３】
水性の、水で希釈が可能なおよび溶剤含有の、ラッカー、塗料およびインクの着色のための、請求項１〜１２のいずれか１つに記載のバインダー不含水性顔料分散体の使用。
【発明の詳細な説明】
【技術分野】
【０００１】
本発明の対象は、水系の、バインダー不含の顔料分散体、ならびに全ての種類の水性および溶媒含有の塗料、エマルションペイントおよび着色用ラッカーの着色のためのそれらの使用である。
【背景技術】
【０００２】
市場においておよび文献において、多数の水性の顔料分散体（顔料ペーストとも呼ばれる）が知られており、これらは水性エマルションペイントおよびラッカーの着色のために使用される。これらの顔料分散体は、建築資材店、塗装工場および塗装専門店において調色ペースト（Ａｂｔｏｅｎｐａｓｔｅｎ）として使用される。このために、計量装置および調色装置を用いて、水性の顔料ペーストが水性の塗料およびラッカーに添加される。ベース塗料との相容性を改善するために、顔料分散体は通常、塩基を用いて塩基性ｐＨ値に調節される。このためにアルカリ、例えばＮａＯＨまたはＫＯＨあるいはまたアミン塩基、例えばアルカノールアミン類、例えば２−アミノ−２−メチル−プロパン−１−オール（ＡＭＰ−９０／９５，Ａｎｇｕｓ社）を使用することは当業者には十分に知られており、例えばＵＳ２０１２／００２４１９３（特許文献１）には、α位で分岐した２級アルカノールアミン類とも一緒に記載されている。
【０００３】
Ｅｕｒｏｐｅａｎ  Ｃｏａｔｉｎｇｓ  Ｊｏｕｒｎａｌ，２００９，Ｖｏｌ．０７の第２６〜２８頁（非特許文献１）もまた、そのような２級アルカノールアミン類を中和剤および共分散剤として含む青色顔料ペーストがより高い着色力をもたらすことを教示しており、２−（ｓｅｃ−ブチルアミノ）エタノール（Ａｌｐａｍｉｎｅ（登録商標）Ｎ４１，Ａｒｋｅｍａ社）の例では、調色された塗料に関するコストをそれによって削減できることが示されている。
【０００４】
溶剤含有塗料およびラッカーもまた、そのように着色することができる。そのために特別な溶剤ベースペーストが市販されており、さらに、水性の着色のためにも、全ての種類の塗料、エマルションペイントおよび着色用ラッカーの着色のためにも適切なユニバーサル顔料分散体がますます使用されている。
【０００５】
ＷＯ２０１３／０１６２７０（特許文献２）は、バインダー含有塗料において使用され、光沢および湿潤摩耗の改善をもたらす、ＶＯＣ不含の２級および３級アルカノールアミン類を教示している。
【０００６】
さらなるＶＯＣ不含アミノアルコール類の製造およびバインダー含有塗料における中和剤としてのそれらの使用が、ＵＳ２０１１／０１４６５３６（特許文献３）で教示されている。
【０００７】
水性のバインダー含有塗料におけるトリヒドロキシモノアミン類またはトリヒドロキシジアミン類の中和能力が、ＷＯ２０１０／１２６６５７（特許文献４）またはＵＳ２０１０／０３２６３２０（特許文献５）に記載されている。粘度、隠蔽力、黄変、光沢、耐湿潤摩耗性および付着力に関して、得られる塗料およびコーティングの特性が同様に記載されている。
【０００８】
ＥＰ１６７６８３１（特許文献６）は、水性の、バインダー含有の印刷用インクに使用できるＮ，Ｎ−ジアルキルグルカミン類を教示している。
【０００９】
ＵＳ２００２／０４０６６（特許文献７）は、アルキル−、ヒドロキシアルキル−またはアリールアミン類を含有する、水性の、分散剤不含印刷用インクを教示している。
【００１０】
実際には、これらのユニバーサル顔料分散体は溶媒含有塗料およびラッカーにおいて不十分な相容性のみを有することが判明し、これは、使用した水性顔料分散体がそれらの完全な着色力または隠蔽力を発揮せず、従って所望の色相を達成するためにはより多くの顔料分散体を添加しなければならないことを示す。このような過剰な消費は、塗料およびラッカーの着色の際により高いコストを生じさせる。さらに、上記のアミン塩基は、ＶＯＣ含有量の増加に寄与する。
【先行技術文献】
【特許文献】
【００１１】
【特許文献１】ＵＳ２０１２／００２４１９３
【特許文献２】ＷＯ２０１３／０１６２７０
【特許文献３】ＵＳ２０１１／０１４６５３６
【特許文献４】ＷＯ２０１０／１２６６５７
【特許文献５】ＵＳ２０１０／０３２６３２０
【特許文献６】ＥＰ１６７６８３１
【特許文献７】ＵＳ２００２／０４０６６
【非特許文献】
【００１２】
【非特許文献１】Ｅｕｒｏｐｅａｎ  Ｃｏａｔｉｎｇｓ  Ｊｏｕｒｎａｌ，２００９，Ｖｏｌ．０７の第２６〜２８頁
【発明の概要】
【発明が解決しようとする課題】
【００１３】
従って、本発明の目的は、水性コーティングとも溶剤含有コーティングとも相容性である、水性の、バインダー不含顔料分散体を提供することである。さらに、上記顔料分散体にはＶＯＣ含有成分は添加されないべきである。
【課題を解決するための手段】
【００１４】
驚くべきことに、Ｎ−アルキルグルカミン類をｐＨ値調節のためにかつ共分散剤として使用する、水性の、バインダー不含顔料分散体により、上記の目的が達成されることが見出された。
【００１５】
本発明の対象は、以下を含有する水性顔料分散体である
（Ａ）少なくとも１種の有機および／または無機顔料、
（Ｂ）１種または複数種の分散剤および／または界面活性剤
（Ｃ）式（Ｉ）の少なくとも１種の化合物
【００１６】
【化１】
0006677807.tif 000002
［式中、Ｒ１は、Ｈ、Ｃ１−Ｃ４−アルキル、ＣＨ２ＣＨ２ＯＨまたはＣＨ２ＣＨ（ＣＨ３）ＯＨを表す］、
（Ｄ）任意選択的に１種または複数種のポリアルキレングリコール類、
（Ｅ）任意選択的に、水性顔料分散体の製造のための慣用のさらなる添加剤、および
（Ｆ）水。
【００１７】
好ましい顔料調合物は成分
（Ａ）５〜８０重量％、
（Ｂ）０．１〜３０重量％、
（Ｃ）０．１〜１０重量％、
（Ｄ）０〜１０重量％、
（Ｅ）０〜３０重量％、
（Ｆ）１００％まで添加、
を含み、ここでそれぞれ顔料分散体の全重量を基準とする。
【００１８】
さらなる好ましい形態において、本発明の顔料分散体は、ｐＨ値＞７を有し、特に好ましい形態において、８〜１０の間のｐＨ値を有する。
【００１９】
さらなる好ましい形態において、本発明の顔料分散体は、ＤＩＮ１１８９０−２に従って測定されるＶＯＣ含有量＜１％を示す。
【００２０】
本発明の顔料分散体の成分（Ａ）は、好ましくは、微細な有機もしくは無機の白色−もしくは有彩顔料またはそのような種々の顔料の混合物である。ここで、特に好ましい有機顔料の代表的な選択としては、モノアゾ顔料およびジスアゾ顔料、特にカラーインデックス顔料のピグメントイエロー１、ピグメントイエロー３、ピグメントイエロー１２、ピグメントイエロー１３、ピグメントイエロー１４、ピグメントイエロー１６、ピグメントイエロー１７、ピグメントイエロー７３、ピグメントイエロー７４、ピグメントイエロー８１、ピグメントイエロー８３、ピグメントイエロー８７、ピグメントイエロー９７、ピグメントイエロー１１１、ピグメントイエロー１２６、ピグメントイエロー１２７、ピグメントイエロー１２８、ピグメントイエロー１５５、ピグメントイエロー１７４、ピグメントイエロー１７６、ピグメントイエロー１９１、ピグメントイエロー２１３、ピグメントイエロー２１４、ピグメントレッド３８、ピグメントレッド１４４、ピグメントレッド２１４、ピグメントレッド２４２、ピグメントレッド２６２、ピグメントレッド２６６、ピグメントレッド２６９、ピグメントレッド２７４、ピグメントオレンジ１３、ピグメントオレンジ３４またはピグメントブラウン４１；β−ナフトール顔料およびナフトールＡＳ顔料、特にカラーインデックス顔料のピグメントレッド２、ピグメントレッド３  ピグメントレッド４、ピグメントレッド５、ピグメントレッド９、ピグメントレッド１２、ピグメントレッド１４、ピグメントレッド５３：１、ピグメントレッド１１２、ピグメントレッド１４６、ピグメントレッド１４７、ピグメントレッド１７０、ピグメントレッド１８４、ピグメントレッド１８７、ピグメントレッド１８８、ピグメントレッド２１０、ピグメントレッド２４７、ピグメントレッド２５３、ピグメントレッド２５４、ピグメントレッド２５６、ピグメントオレンジ５、ピグメントオレンジ３８またはピグメントブラウン１；レーキ化アゾ顔料および金属錯体顔料、特にカラーインデックス顔料のピグメントレッド４８：２、ピグメントレッド４８：３、ピグメントレッド４８：４、ピグメントレッド５７：１、ピグメントレッド２５７、ピグメントオレンジ６８またはピグメントオレンジ７０；ベンズイミダゾリン顔料、特にカラーインデックス顔料のピグメントイエロー１２０、ピグメントイエロー１５１、ピグメントイエロー１５４、ピグメントイエロー１７５、ピグメントイエロー１８０、ピグメントイエロー１８１、ピグメントイエロー１９４、ピグメントレッド１７５、ピグメントレッド１７６、ピグメントレッド１８５、ピグメントレッド２０８、ピグメントバイオレット３２、ピグメントオレンジ３６、ピグメントオレンジ６２、ピグメントオレンジ７２またはピグメントブラウン２５；イソインドリノン顔料およびイソインドリン顔料、特にカラーインデックス顔料のピグメントイエロー１３９またはピグメントイエロー１７３；フタロシアニン顔料、特にカラーインデックス顔料のピグメントブルー１５、ピグメントブルー１５：１、ピグメントブルー１５：２、ピグメントブルー１５：３、ピグメントブルー１５：４、ピグメントブルー１５：６、ピグメントブルー��６、ピグメントグリーン７またはピグメントグリーン３６；アンサントロン顔料、アントラキノン顔料、キナクリドン顔料、ジオキサジン顔料、インダントロン顔料、ペリレン顔料、ペリノン顔料およびチオインジゴ顔料、特にカラーインデックス顔料のピグメントイエロー１９６、ピグメントレッド１２２、ピグメントレッド１４９、ピグメントレッド１６８、ピグメントレッド１７７、ピグメントレッド１７９、ピグメントレッド１８１、ピグメントレッド２０７、ピグメントレッド２０９、ピグメントレッド２６３、ピグメントブルー６０、ピグメントバイオレット１９、ピグメントバイオレット２３またはピグメントオレンジ４３；トリアリールカルボニウム顔料、特にカラーインデックス顔料のピグメントレッド１６９、ピグメントブルー５６またはピグメントブルー６１が挙げられる。
【００２１】
適切な無機顔料としては、例えばカーボンブラック顔料、例えばガスブラックまたはファーネスブラック；二酸化チタン類、硫化亜鉛類、酸化亜鉛類、酸化鉄類、磁鉄鉱類、酸化鉄マンガン類、酸化クロム類、ウルトラマリン、ニッケル−もしくはクロムアンチモンチタン酸化物類、マンガンチタンルチル類、酸化コバルト類、コバルトおよびアルミニウムの混合酸化物、ルチル混相顔料、希土類の硫化物、ニッケルおよび亜鉛を含むコバルトのスピネル類、銅、亜鉛およびマンガンを含む鉄およびクロムとをベースとするスピネル類、バナジン酸ビスマス類および体質顔料が挙げられる。特に、カラーインデックス顔料のピグメントイエロー１８４、ピグメントイエロー５３、ピグメントイエロー４２、ピグメントイエローブラウン２４、ピグメントレッド１０１、ピグメントブルー２８、ピグメントブルー３６、ピグメントグリーン５０、ピグメントグリーン１７、ピグメントブラック７、ピグメントブラック１１、ピグメントブラック３３およびピグメントホワイト６が使用される。好ましくは、無機顔料の混合物も多くの場合に使用される。有機顔料と無機顔料の混合物も同様に、多くの場合に使用される。
【００２２】
本発明の顔料分散体の成分（Ｂ）としては、慣用のポリマー性および界面活性剤型の分散剤またはそのような物質の混合物が適している。ここで、それは通常、非イオン性、アニオン性または両性の界面活性物質であり、これらは当業者に十分に知られている。多数の公知化合物から改めて代表的な選択を挙げるが、本発明の使用可能性はこれらに限定されない。
【００２３】
ここで、特に好ましいポリマー性分散剤の代表的な選択としては、ホルムアルデヒドと置換されたおよび置換されていない長鎖および短鎖アルキルフェノール類（炭素数１〜２０）との縮合生成物、ならびにそれらのアルコキシル化生成物、ノボラックおよび誘導体；置換されたフェノールとスチレンの縮合生成物を含めたスチレン−フェノール縮合物およびそれらのアルコキシル化生成物が挙げられる。さらに、これらの縮合生成物は、イオン性誘導体として、例えばスルフェート類、スルホネート類、コハク酸半エステル類、ホスフェート類、ホスホネート類またはカルボキシレート類およびそれらの塩として存在することができる。部分的または完全に中和されたアクリレート樹脂、修飾ポリアクリレート類、およびアクリル酸および／またはメタクリル酸および／またはそれらのエステル類および／またはそれらのアミド類のコポリマーもまた挙げられる。対応するコポリマーのためのさらなるモノマー構成ユニットは、マレイン酸および／またはそのエステル、アミド類および／または無水物および／またはスチレンであってもよい。ポリマー性分散剤は大抵、１０００〜１０００００ｇ／ｍｏｌ、好ましくは２０００〜５００００ｇ／ｍｏｌの間のＭｎの平均モル質量を示し、ランダムポリマーまたはブロックポリマーとして存在することができる。
【００２４】
ここで、特に好ましい界面活性剤型の分散剤の代表的な選択としては、直鎖状および分岐状の、飽和および不飽和アルキルスルホネート類、例えばドデシルスルホネート、ラウリルスルホネートおよびステアリルスルホネート、ならびに対応のアルキルホスフェート類が挙げられる。さらに、非分岐状または分岐状の、直鎖状または環状のＣ３−Ｃ２０−アルキル残基、または置換されているかまたは非置換のアリール残基、または直鎖状の脂肪アルコール類、脂肪酸、脂肪アミン類または脂肪アミド類を使用することができる。適切なアルキレンオキシド類の例は、エチレンオキシド、プロピレンオキシド、ブチレンオキシドまたはスチレンオキシドである。これらのアルコキシル化生成物はさらに、イオン性の頭部基を、例えばスルフェート、スルホネート、コハク酸半エステル、ホスフェート、ホスホネートまたはカルボキシレートおよびそれらの塩として、備えていてもよい。さらに、レシチン類およびスルホスクシネート類も適している。
【００２５】
成分（Ｃ）の意味において化合物（Ｉ）は、ポリヒドロキシ−アミン
【００２６】
【化２】
0006677807.tif 000003
［式中、Ｒ１は、Ｈ、Ｃ１−Ｃ４−アルキル、ＣＨ２ＣＨ２ＯＨまたはＣＨ２ＣＨ（ＣＨ３）ＯＨであることができる］である。
【００２７】
好ましくは、Ｒ１は、Ｈ、メチルまたはＣＨ２ＣＨ２ＯＨである。
【００２８】
ポリヒドロキシ単位は、ヘキソース、好ましくはエピマーグルコースである。
【００２９】
式（Ｉ）のアルキルグルカミン類の製造のための方法は、当業者に十分に知られている。それは、Ｒ＝Ｃ１−Ｃ４−アルキルである化合物に関しては、例えばＥＰ−Ａ−１６７６８３１に記載の方法に従って、水素および遷移金属触媒の存在下における、Ｎ−アルキルポリヒドロキシルアミン類のアルデヒド類またはケトン類での還元アルキル化により行われる。ヒドロキシエチル−およびヒドロキシプロピル−Ｎ−メチル−グルカミンは、水溶液においてＮ−メチルグルカミンとエチレンオキシドまたはプロピレンオキシドを反応させることにより製造することができる。式（Ｉ）の化合物は、純粋な物質として、または水溶液として使用することができる。３級アミン類、例えばジメチルグルカミン、ヒドロキシエチル−およびヒドロキシプロピル−Ｎ−メチル−グルカミンはあまりニトロソアミンを形成する傾向がないので、これらは本発明の分散体のために好ましい。
【００３０】
本発明の分散体のポリアルキレングリコール類（成分（Ｄ））は、アルキレンオキシド類のホモーまたはコポリマーである。適切なアルキレンオキシド類の例は、エチレンオキシド、プロピレンオキシド、ブチレンオキシドまたはスチレンオキシドである。さらに、１価、２価、３価、４価または５価のアルコールまたは一官能性、二官能性、三官能性、四官能性または五官能性アミンから出発され、分岐したまたは星状の構造を有するポリアルキレングリコール類を使用することができる。使用されるポリアルキレングリコール類は、通常、４〜１０００モル、好ましくは４〜２００モルのアルキレンオキシドを含む。
【００３１】
さらに、使用できる、水性顔料分散体の製造のための慣用の添加剤（成分（Ｅ））は、防腐剤／殺生物剤、消泡剤、脱気剤（Ｅｎｔｌｕｅｆｔｅｒ）、フィラー、溶剤、光安定剤、酸化防止剤または増粘剤、沈降防止剤およびレオロジー添加剤である。追加的な湿潤剤は、例えば、ポリシロキサンエーテル類をベースとする湿潤剤であってもよい。
【００３２】
本発明の水性の顔料分散体の製造のために使用される水（成分（Ｆ））、は、好ましくは、蒸留水または脱塩水の形態で使用される。飲料水（水道水）および／または天然源の水もまた使用することができる。
【００３３】
本発明のさらなる対象はまた、本発明の顔料分散体の製造方法である。このために、通常は粉末、フレークまたは粒状物の形態で存在する成分（Ａ）を、水（Ｆ）ならびに成分（Ｂ）および（Ｃ）および任意選択的に（Ｄ）および（Ｅ）の存在下で、それ自体は慣用の方法で分散させる。引き続き、任意選択的に、得られた水性の顔料分散体を所望の濃度に調節するために、さらに水（Ｆ）を混合することができる。好ましくは、液体成分（Ｂ）、（Ｃ）、（Ｆ）および任意選択的に（Ｄ）を最初に混合して均一化し、引き続き、粉末状、粒状またはフレーク状の固体成分（Ａ）および（Ｄ）を仕込んだ混合物中に混ぜ入れて、顔料および任意選択的にフィラーをペースト化し、予備分散させる。引き続き、使用する顔料の粒の硬さに応じて、これを任意選択的に冷却下で、粉砕装置または分散装置を用いて微分散または微細化させる。このためには、撹拌機、ディゾルバー（鋸歯撹拌機）、ローター・ステーターミル、ボールミル、撹拌ボールミル、例えばサンドミル及びビーズミル、高速ミキサー、混練装置、ロールミルまたは高性能ビーズミルを使用することができる。顔料の微分散または粉砕は、所望の粒度分布になるまで行われ、０〜１００℃の範囲の温度で、適切には１０〜７０℃の間の温度で、好ましくは２０〜６０℃で行うことができる。微分散に続いて、顔料調合物を水（Ｆ）でさらに希釈してもよい。しかしながら、本発明の顔料分散体の製造は上記方法に制限されず、従って例えば成分（Ｃ）を予備粉砕の後にのみ添加することもできる。
【００３４】
本発明の顔料分散体は、全ての種類の高分子量材料の顔料着色または着色に適している。特に、本発明の顔料分散体は、水性および溶剤含有の無色および隠蔽性の塗料およびエマルションペイント、分散ラッカー（Ｄｉｓｐｅｒｓｉｏｎｓｌａｃｋｅｎ）、印刷インク、例えば繊維材料用印刷インク、フレキソ印刷用インク、装飾用インクまたは凹版印刷用インク、壁紙用着色料；水性の、水で希釈可能なおよび溶剤含有の、無色および隠蔽性のラッカー、木材着色料、木材保護系、および物品、例えば金属製、木製、プラスチック製、ガラス製、セラミック製、コンクリート製、繊維材料製、紙製またはゴム製の物品の表面被覆用のラッカーに適している。
【００３５】
本発明の顔料分散体の特別な特性は、それらのユニバーサル調色ペーストとしての使用である。ユニバーサル調色ペーストは、水性塗料の着色のためにも、溶剤含有ラッカーの調色のためにも適している。水性顔料調合物を溶剤含有ラッカーの着色のために使用すると、顔料の凝集およびラッカー中における凝集顔料の浮遊が生じ得、これは有彩顔料の場合には着色力の喪失により、または白色顔料の場合には隠蔽力の喪失により明らかになる。  
なお、本願は、特許請求の範囲に記載の発明に関するものであるが、他の態様として以下も包含し得る。
１．以下を含む、バインダー不含水性顔料分散体：
（Ａ）少なくとも１種の有機および／または無機顔料、
（Ｂ）１種または複数種の分散剤および／または界面活性剤
（Ｃ）式（Ｉ）の少なくとも１種の化合物
【化３】
0006677807.tif 000004
［式中、Ｒ１は、Ｈ、Ｃ１−Ｃ４−アルキル、ＣＨ２ＣＨ２ＯＨまたはＣＨ２ＣＨ（ＣＨ３）ＯＨを表す］、および
（Ｆ）水。
２．Ｒ１がメチルまたはＣＨ２ＣＨ２ＯＨを表す、上記１に記載のバインダー不含水性顔料分散体。
３．Ｒ１がメチルを表す、上記１に記載のバインダー不含水性顔料分散体。
４．上記無機顔料が金属酸化物顔料であることを特徴とする、上記１〜３のいずれか１つに記載のバインダー不含水性顔料分散体。
５．顔料分散体のｐＨ値が７より大きいことを特徴とする、上記１〜４のいずれか１つに記載のバインダー不含水性顔料分散体。
６．顔料分散体のｐＨ値が８〜１０の間であることを特徴とする、上記１〜５のいずれか１つに記載のバインダー不含水性顔料分散体。
７．顔料分散体の全重量を基準として、５〜８０重量％の成分（Ａ）を含む、上記１〜６のいずれか１つに記載のバインダー不含水性顔料分散体。
８．顔料分散体の全重量を基準として、０．１〜３０重量％の成分（Ｂ）を含む、上記１〜７のいずれか１つに記載のバインダー不含水性顔料分散体。
９．顔料分散体の全重量を基準として、０．１〜１０重量％の成分（Ｃ）を含む、上記１〜８のいずれか１つに記載のバインダー不含水性顔料分散体。
１０．顔料分散体の全重量を基準として、０．１〜１０重量％の量で、１つまたは複数のポリアルキレングリコール類を成分（Ｄ）として含む、上記１〜９のいずれか１つに記載のバインダー不含水性顔料分散体。
１１．顔料分散体の全重量を基準として、０〜３０重量％の量で、水性顔料分散体の製造のための慣用のさらなる添加剤を成分（Ｅ）として含む、上記１〜１０のいずれか１つに記載のバインダー不含水性顔料分散体。
１２．上記１〜１１のいずれか１つに記載のバインダー不含水性顔料分散体であって、ＤＩＮ１１８９０−２に従って測定されるそのＶＯＣ含有量が０．２％より小さいことを特徴とする、バインダー不含水性顔料分散体。
１３．水性の、水で希釈が可能なおよび溶剤含有の、ラッカー、塗料およびインクの着色のための、上記１〜１２のいずれか１つに記載のバインダー不含水性顔料分散体の使用。
【実施例】
【００３６】
例
顔料分散体のＶＯＣ含有量は、１０１．３ｋＰａで２５０℃未満の沸点を示す分散体の個々の成分の合計である。従って、ＶＯＣ不含顔料分散体を処方するためには、沸点が２５０℃より高い成分のみが選択されるべきである。慣用のアミン類の使用では（例１および２、表１）、それらの使用濃度に依存して、これらが分散体のＶＯＣ含有量に１００％寄与する。式（Ｉ）のポリヒドロキシアミンは、それらの高い融点および沸点のために、ＶＯＣが少ない。
【００３７】
【表１】
0006677807.tif 000005
【００３８】
顔料分散体の製造
粉末、粒状物またはプレスケーキのいずれかとしての顔料を、分散剤および他の添加剤と一緒に、脱イオン水においてペーストにし、その後、ディゾルバー（例えばＶＭＡ−Ｇｅｔｚｍａｎｎ  ＧｍｂＨ製の型式ＡＥ３−Ｍ１）または他の適切な装置を用いて、好ましくは分散ディスクの助けを借りて、均一化し、予備分散させる。分散のために、液体成分、成分（Ｂ）および（Ｃ）を含む分散剤濃厚物ならびにさらなる成分（Ｄ）および（Ｆ）を粉砕容器に仕込み、混合する。引き続き粉末状の成分（Ａ）および任意選択的に（Ｅ）を添加し、ディゾルバーを用いて予備分散する。後続の微分散をビーズミル（例えばＶＭＡ−ＧｅｔｚｍａｎｎのＡＥ３−Ｍ１）を用いるか、または他の適切な分散装置を用いて行い、ここで粉砕は、ｄ＝１．３〜１．７ｍｍのサイズのジルコニウム混合酸化物ビーズを用いて冷却下で行う。引き続き粉砕メディアを取り出し、顔料調合物を単離する。
【００３９】
【表２】
0006677807.tif 000006
【００４０】
【表３】
0006677807.tif 000007
【００４１】
【表４】
0006677807.tif 000008
【００４２】
【表５】
0006677807.tif 000009
【００４３】
【表６】
0006677807.tif 000010
【００４４】
【表７】
0006677807.tif 000011
【００４５】
【表８】
0006677807.tif 000012
【００４６】
【表９】
0006677807.tif 000013
【００４７】
【表１０】
0006677807.tif 000014
【００４８】
【表１１】
0006677807.tif 000015
【００４９】
当該分散体の特性分析のために、これらを最初に７日間６０℃で置いた；ここで全てのペーストが上記期間にわたって安定であった。さらに、Ｈａａｋｅ  ＶＴ  ５５０−レオメーターにおいて１／６０ｓのせん断速度および２３℃の温度で、顔料分散体の粘度を決定した。結果を表３に示すが、これは顔料に典型的な粘度を示す。
【００５０】
種々のベースコーティングに基づく顔料分散体の相容性の測定のために、２重量％の分散体を塗料およびラッカーＡ〜Ｄに入れて撹拌し、コントラストカード上に２００μｍ付着させ、着色力を測定する。着色力の結果を表３に示すが、本発明の式（Ｉ）のポリヒドロキシ−アミンが、赤についても（例８および９）、黄色についても（例１３および１４）、最も高い着色力を示す。２−（ｓｅｃーブチルアミノ）エタノールを有するペースト（比較例７および１２）は、溶剤含有コーティングと非相容性であり、使用中に凝集を引き起こし、従って比色分析は行わない。
【００５１】
【表１２】
0006677807.tif 000016
【００５２】
部またはパーセントに関する記載は、特段の明記がない限り、重量部または重量パーセントを表す。
【００５３】
【表１３】
0006677807.tif 000017
【００５４】
白色顔料に関しては、クリアコートでの着色力の測定は適していない。ここではむしろ、塗膜における顔料の微分散の実証として隠蔽力を測定することが適しており；完全な非相容性は顔料のカプセル化をもたらし、塗膜は透明になる（隠蔽力が存在しないかまたはほとんど存在しない）。この目的のために、下記の顔料分散体（例１１〜１５）を白色顔料で製造し、引き続き隠蔽力を測定した。このために、無色のベース塗料を１０重量％のチタン分散体と混合し、４００μｍの塗膜を黒白コントラストカード上に付着させた。乾燥後、白および黒領域間のコントラストを測定した。
【００５５】
【表１４】
0006677807.tif 000018
【００５６】
【表１５】
0006677807.tif 000019
【００５７】
【表１６】
0006677807.tif 000020
【００５８】
【表１７】
0006677807.tif 000021
【００５９】
隠蔽力測定の結果を表４に載せる。式（Ｉ）のポリヒドロキシアミン類を有する顔料分散体は、全般的に、水性コーティングおよびさらに溶剤含有コーティングにおける隠蔽力の生成に適している。
【００６０】
式（Ｉ）のポリヒドロキシアミン類は、水性顔料分散体用の中和剤として適しており、その際にＶＯＣ含有量に寄与しない。式（Ｉ）のポリヒドロキシアミン類が最も高い色受容性（Ｆａｒｂａｋｚｅｐｔａｎｚ）を担保し、溶剤含有系と水系との間の媒介者としてふるまうので、上記ペーストは、水系および溶剤含有両方の塗料、ラッカーおよびコーティングの着色に適している。
【００６１】
【表１８】
0006677807.tif 000022